(57)【特許請求の範囲】
【請求項１】
固体高分子形燃料電池の触媒層を転写形成するための触媒層転写シートであって、
シート状の基材と、
前記基材の一方面全体に形成された触媒層と、を備えており、
外周縁から外方に突出する突起部が形成されている、触媒層転写シート。
【請求項２】
当該触媒層転写シートは平面視矩形状に形成されており、前記突起部が角部に形成されている、請求項１に記載の触媒層転写シート。
【請求項３】
外周縁の前記突起部と対向する位置に、外周縁から外方に突出する対向突起部がさらに形成されている、請求項１又は２に記載の触媒層転写シート。
【請求項４】
請求項１から３のいずれかに記載の触媒層転写シートを２つ準備する工程と、
電解質膜を準備する工程と、
前記各触媒層転写シートで前記電解質膜を挟持するように、前記各触媒層転写シートを触媒層が前記電解質膜側に向けて配置する工程と、
前記触媒層転写シートの触媒層を前記電解質膜の両面に転写する工程と、
前記突起部から前記基材を剥離する工程と、
を備えた、電解質膜−触媒層接合体の製造方法。
【請求項５】
前記触媒層転写シートは、前記突起部の形状、位置、又は数が互いに異なる、請求項４に記載の電解質膜−触媒層接合体の製造方法。
【請求項６】
請求項４又は５に記載の電解質膜−触媒層接合体の製造方法と、
前記各触媒層上にガス拡散層を形成する工程と、
を備えた、電解質膜−電極接合体の製造方法。
【請求項７】
請求項１から３のいずれかに記載の触媒層転写シートを準備する工程と、
ガス拡散層を準備する工程と、
前記触媒層転写シートを触媒層が前記ガス拡散層側に向けてガス拡散層上に配置する工程と、
前記触媒層転写シートの触媒層を前記ガス拡散層上に転写する工程と、
前記突起部から前記基材を剥離する工程と、
を備えた、固体高分子形燃料電池用電極の製造方法。
【請求項８】
請求項７に記載の固体高分子形燃料電池用電極の製造方法と、
電解質膜を準備する工程と、
前記電極を触媒層が前記電解質膜側に向くよう前記電解質膜上に配置する工程と、
前記ガス拡散層上に形成された触媒層と前記電解質膜を接合する工程と、
を備えた、電解質膜―電極接合体の製造方法。
【請求項９】
請求項６又は８に記載の電解質膜−電極接合体の製造方法と、
前記電解質膜−電極接合体の周囲を囲むようにガスケットを設置する工程と、
前記電解質膜−電極接合体を挟持するようにセパレータを設置する工程と、
を備えた、固体高分子形燃料電池の製造方法。
【発明の詳細な説明】
【技術分野】
【０００１】
本発明は、触媒層転写シート、並びにこれを用いた電解質膜−触媒層接合体の製造方法、電解質膜−電極接合体の製造方法、固体高分子形燃料電池用電極の製造方法、及び固体高分子形燃料電池の製造方法に関するものである。
【背景技術】
【０００２】
燃料電池は、電解質の両面に電極が配置され、水素と酸素の電気化学反応により発電する電池であり、発電時に発生するのは水のみである。このように従来の内燃機関と異なり、二酸化炭素等の環境負荷ガスを発生しないために次世代のクリーンエネルギーシステムとして普及が見込まれている。その中でも特に固体高分子形燃料電池は、作動温度が低く、電解質の抵抗が少ないことに加え、活性の高い触媒を用いるので小型でも高出力を得ることができ、家庭用コージェネレーションシステム等として早期の実用化が見込まれている。
【０００３】
この固体高分子形燃料電池は、プロトン伝導性を有する固体高分子電解質膜を用い、この電解質膜の両面に触媒層及びガス拡散層を順に積層している。そして、この触媒層及びガス拡散層からなる電極の周囲を囲むようにガスケットを配置し、さらにこれをセパレータで挟んだ構造を有している。（例えば特許文献１の図１参照）。この触媒層を電解質膜上、またはガス拡散層上に形成する方法の一つとして、触媒層転写シートを用いる方法がある。この触媒層転写シートを用いて電解質膜に触媒層を形成する方法は、まず基材上に触媒層が形成された触媒層転写シートを２枚準備し、これら触媒層転写シートを触媒層が電解質膜側を向くように電解質膜の両面にそれぞれ配置する。そして、各触媒層転写シートの背面側から熱プレスなどを施すことによって、触媒層を電解質膜上に転写し、その後、基材のみを剥離することで電解質膜上に触媒層を形成する（特許文献１参照）。
【特許文献１】特開２００６−２８６５６０号公報
【発明の開示】
【発明が解決しようとする課題】
【０００４】
しかしながら、上述したような触媒層転写シートを用いた触媒層の形成方法においては、基材を剥離する際に触媒層が電解質膜上に転写されずに基材側に残ったまま基材と一緒に剥離されてしまうことがある。このように触媒層が電解質膜に転写されずに基材と一緒に剥離されてしまうと、いわゆる剥離不良という不良品として処理している。
【０００５】
そこで、本発明は、剥離不良を減少させて歩留まりを向上させることのできる触媒層転写シート、並びにこれを用いた電解質膜−触媒層接合体の製造方法、電解質膜−電極接合体の製造方法、及び固体高分子形燃料電池の製造方法を提供することを課題とする。
【課題を解決するための手段】
【０００６】
本発明に係る触媒層転写シートは、上記課題を解決するためになされたものであり、固体高分子形燃料電池の電解質膜上に触媒層を転写形成するための触媒層転写シートであって、シート状の基材と、前記基材の一方面全体に形成された触媒層と、を備えており、外周縁から外方に突出する突起部が形成されている。
【０００７】
このように構成された触媒層転写シートは、電解質膜に触媒層を転写させるために用いられるものであるが、触媒層を転写させて基材を剥離する際に発生する剥離不良は、基材を剥離し始める部分、すなわち基材の外周縁部に多く発生し、それ以外の部分に剥離不良が発生する可能性は非常に低い。本発明に係る触媒層転写シートは外周縁部から外方に突出する突起部が形成されているため、この突起部から基材を剥離することによって、仮に剥離不良が発生した場合であってもその発生場所を突起部のみとすることができ、突起部以外の部分における触媒層を電解質膜に確実に転写することができる。このため、突起部において剥離不良が発生しても突起部以外の部分における触媒層で十分に電池性能が十分に確保できるよう設計することによって、突起部で触媒層が電解質膜に転写されていなくても剥離不良として処分せずに良品とすることができ、ひいては歩留まりを向上させることができる。
【０００８】
上記触媒層転写シートは種々の構成をとることができるが、例えば、当該触媒層転写シートを平面視矩形状に形成し、前記突起部を角部に形成することが好ましい。このように角部に突起部を構成することによって、基材の剥離作業を容易にすることができる。
【０００９】
また、外周縁の突起部と対向する位置に、外周縁から外方に突出する対向突起部がさらに形成されていることが好ましい。基材を剥離し終える部分にも剥離不良が多く発生するため、突起部と対向する位置に対向突起部を形成することで、より剥離不良を低減することができる。
【００１０】
また、本発明に係る電解質膜−触媒層接合体の製造方法は、上記課題を解決するためになされたものであり、上記記載のいずれかの触媒層転写シートを２つ準備する工程と、電解質膜を準備する工程と、前記各触媒層転写シートで前記電解質膜を挟持するように、前記各触媒層転写シートを触媒層が前記電解質膜側に向けて配置する工程と、前記触媒層転写シートの触媒層を前記電解質膜の両面に転写する工程と、前記突起部から前記基材を剥離する工程と、を備えている。
【００１１】
この方法によれば、触媒層転写シートの基材を剥離する際に突起部から剥離し始めるため、仮に剥離不良が発生しても、その剥離不良が発生する部分は突起部のみとなる。よって、突起部において剥離不良が発生しても突起部以外の部分における触媒層で電池性能が十分に確保できるよう設計しておくことによって、突起部で触媒層が電解質膜に転写されていなくても剥離不良として処分せずに良品とすることができ、ひいては歩留まりを向上させることができる。
【００１２】
また、上記電解質膜−触媒層接合体の製造方法は、種々の構成をとることができるが、例えば、上記触媒層転写シートは、突起部の形状、位置、又は数が互いに異なっていることが好ましい。なお、突起部は、アノード触媒層とカソード触媒層との識別さえできればよく、突起部の形状、位置、又は数の内、少なくとも一つが異なっていればよい。このように構成することによって、アノード触媒層とカソード触媒層とを突起部によって識別することが可能となり、電解質膜−電極接合体組立時にアノード触媒層とカソード触媒層とを誤って組み合わせてしまうことを防ぐことができる。
【００１３】
また、本発明に係る電解質膜−電極接合体の製造方法は、上記課題を解決するためになされたものであり、上記いずれかの電解質膜−触媒層接合体の製造方法と、前記各触媒層上にガス拡散層を形成する工程と、を備えている。
【００１４】
この方法によれば、上記いずれかの電解質膜−触媒層接合体の製造方法を備えているので、上述したように突起部で触媒層が電解質膜に転写されていなくても剥離不良として処分せずに良品とすることができ、歩留まりを向上させることができる。
【００１５】
また、本発明に係る固体高分子形燃料電池用電極の製造方法は、上記課題を解決するためになされたものであり、上記いずれかの触媒層転写シートを準備する工程と、ガス拡散層を準備する工程と、前記触媒層転写シートを触媒層が前記ガス拡散層側に向けてガス拡散層上に配置する工程と、前記触媒層転写シートの触媒層を前記ガス拡散層上に転写する工程と、前記突起部から前記基材を剥離する工程と、を備えている。
【００１６】
この方法によれば、触媒層転写シートの基材を剥離する際に突起部から剥離し始めるため、仮に剥離不良が発生しても、その剥離不良が発生する部分は突起部のみとなる。よって、突起部において剥離不良が発生しても突起部以外の部分における触媒層で電池性能が十分に確保できるよう設計しておくことによって、突起部で触媒層がガス拡散層上に転写されていなくても剥離不良として処分せずに良品とすることができ、ひいては歩留まりを向上させることができる。
【００１７】
また、本発明に係る電解質膜−電極接合体の製造方法は、上記課題を解決するためになされたものであり、上記の固体高分子形燃料電池用電極の製造方法と、電解質膜を準備する工程と、前記電極を触媒層が前記電解質膜側に向くよう前記電解質膜上に配置する工程と、前記ガス拡散層上に形成された触媒層と前記電解質膜を接合する工程と、を備えている。
【００１８】
この方法によれば、上記固体高分子形燃料電池用電極の製造方法を備えているので、上述したように突起部で触媒層がガス拡散層上に転写されていなくても剥離不良として処分せずに良品とすることができ、歩留まりを向上させることができる。
【００１９】
また、本発明に係る固体高分子形燃料電池の製造方法は、上記課題を解決するためになされたものであり、上記電解質膜−電極接合体の製造方法と、前記電解質膜−電極接合体の周囲を囲むようにガスケットを設置する工程と、前記電解質膜−電極接合体を挟持するようにセパレータを設置する工程と、を備えている。
【００２０】
この方法によれば、上記電解質膜−電極接合体の製造方法を備えているので、上述したように突起部で触媒層が電解質膜に転写されていなくても剥離不良として処分せずに良品とすることができ、歩留まりを向上させることができる。
【発明の効果】
【００２１】
本発明によれば、剥離不良を減少させて歩留まりを向上させることができる。
【発明を実施するための最良の形態】
【００２２】
以下、本発明に係る触媒層転写シートの実施形態について図面を参照しつつ説明する。図１は触媒層転写シートの平面図、図２は触媒層転写シートの正面図である。
【００２３】
図１及び図２に示すように、触媒層転写シート１は、平面視矩形状の基材２と、基材２上面全体に形成された触媒層３と、を備えている。また、図２に示すように、この触媒層転写シート１は、平面視矩形状であるが、その右上角部に突起部４が形成されている。
【００２４】
基材２の材質としては、例えば、ポリイミド、ポリエチレンテレフタレート、ポリパルバン酸アラミド、ポリアミド（ナイロン）、ポリサルホン、ポリエーテルサルホン、ポリフェニレンサルファイド、ポリエーテル・エーテルケトン、ポリエーテルイミド、ポリアリレート、ポリエチレンナフタレート、ポリプロピレン、ポリオレフィン等の高分子フィルムを挙げることができる。また、エチレンテトラフルオロエチレン共重合体（ＥＴＦＥ）、テトラフルオロエチレン−ヘキサフルオロプロピレン共重合体（ＦＥＰ）、テトラフルオロパーフルオロアルキルビニルエーテル共重合体（ＰＦＡ）、ポリテトラフルオロエチレン（ＰＴＦＥ）等の耐熱性フッ素樹脂を用いることもできる。さらには、高分子フィルム以外にアート紙、コート紙、軽量コート紙等の塗工紙、ノート用紙、コピー用紙などの非塗工紙であっても良い。基材２の厚さは、取り扱い性及び経済性の観点から通常６〜１００μｍ程度、好ましくは１０〜３０μｍ程度程度とするのがよい。従って、基材２としては、安価で入手が容易な高分子フィルムが好ましく、ポリエチレンテレフタレート等がより好ましい。
【００２５】
触媒層３の材質としては、公知の白金含有の触媒層（カソード触媒及びアノード触媒）である。詳しくは、触媒層３は、触媒粒子を担持させた炭素粒子及び水素イオン伝導性高分子電解質を含有する。触媒粒子としては、例えば、白金や白金化合物等が挙げられる。白金化合物としては、例えば、ルテニウム、パラジウム、ニッケル、モリブデン、イリジウム、鉄等からなる群から選ばれる少なくとも１種の金属と、白金との合金等が挙げられる。なお、通常は、カソード触媒層に含まれる触媒粒子は白金であり、アノード触媒層に含まれる触媒粒子は前記金属と白金との合金である。また、水素イオン伝導性高分子電解質としては、後述する電解質膜５に使用されるものと同じ材料を使用することができる。なお、触媒層３の膜厚は、ダイレクトメタノール形燃料電池の場合は２０〜１００μｍが好ましく、固体高分子形燃料電池の場合は１５〜３０μｍが好ましい。
【００２６】
次に上記触媒層転写シート１の製造方法について説明すると、まず、上述した触媒粒子を担持させた炭素粒子及び水素イオン伝導性高分子電解質を適当な溶剤に混合、分散して触媒ペーストを作製する。そして、形成される触媒層３が所望の膜厚になるように触媒ペーストを公知の方法に従い、必要に応じて離型層を介して基材上に塗工する。触媒ペーストの塗工方法としては、スクリーン印刷や、スプレーコーティング、ダイコーティング、ナイフコーティングなどの公知の塗工方法を挙げることができる。そして、触媒ペーストを塗工した後、所定の温度及び時間で乾燥することにより基材上に触媒層が形成される。乾燥温度は、通常４０〜１００℃程度、好ましくは６０〜８０℃程度である。乾燥時間は、乾燥温度にもよるが、通常５分〜２時間程度、好ましくは１０分〜１時間程度である。このように形成された触媒層転写シートを型抜きして上述したように角部に突起部４が形成された平面視矩形状の触媒層転写シート１を形成する。
【００２７】
上記触媒ペーストを作製する際に使用する溶剤としては、各種アルコール類、各種エーテル類、各種ジアルキルスルホキシド類、水またはこれらの混合物等が挙げられ、これらの中でもアルコール類が好ましい。アルコール類としては、例えば、メタノール、エタノール、ｎ−プロパノール、イソプロパノール、ｎ−ブタノール、ｔｅｒｔ−ブタノール、等の炭素数１〜４の一価アルコール、各種の多価アルコール等が挙げられる。
【００２８】
次に、上記触媒層転写フィルム１を用いた、電解質膜−触媒層接合体、電解質膜−電極接合体、及び固体高分子形燃料電池の製造方法について、図３を参照しつつ説明する。
【００２９】
まず、平面視矩形状の電解質膜５を準備し、この上方に、アノード触媒層転写シート１を、アノード触媒層３が電解質膜５側を向くように配置する。そして、電解質膜５の下方に、カソード触媒層転写シート１’を、カソード触媒層３’が電解質膜５側を向くように配置する（図３（ａ））。なお、アノード触媒層転写シート１は上述した触媒層転写シート１と同様のものを使用するが、カソード触媒層転写シート１’は、カソード触媒層３’とアノード触媒層３とが識別できるよう、突起部４’がアノード触媒層転写シート１の突起部４とは異なる位置に形成されている。すなわち、カソード触媒層転写シート１’は、突起部４’が角部ではなく、図３に示すように上辺の中央部に形成されている。
【００３０】
次に、触媒層転写シート１，１’の背面側から加熱プレスを施して、アノード触媒層３を電解質膜５の上面に転写させるとともにカソード触媒層３’を電解質膜５の下面に転写させる。そして、アノード触媒層転写シート１の基材２を突起部４から剥離し（図３（ｂ））、続いてカソード触媒層転写シート１’の基材２’を突起部４’から剥離する（図３（ｃ））。以上のように各触媒層転写シート１，１’の基材２，２’を剥離して、電解質膜５の上面にアノード触媒層３を、下面にカソード触媒層３’を形成し、電解質膜−触媒層接合体１０を作製する（図３（ｄ））。なお、作業性を考慮すると、触媒層３、３’を電解質膜５に転写させる工程について、両面同時に触媒層３，３’を転写させることが好ましいが、片面ずつ触媒層３、３’を形成することもできる。加熱プレスの加圧レベルは、転写不良を避けるために、通常０．５〜２０ＭＰａ程度、好ましくは１〜１０ＭＰａ程度がよい。また、この加圧操作の際に、転写不良を極力少なくするために加圧面を加熱するのが好ましい。加熱温度は、電解質膜５の破損、変形等を避けるために、通常２００℃以下、好ましくは１５０℃以下がよい。また、上記電解質膜５に転写形成された各触媒層３，３’は、突起部分４，４’を除いた部分で十分に所望の電池性能が得られるように設計されている。
【００３１】
このように作製された電解質膜−触媒層接合体１０の各触媒層３，３’上に、ガス拡散層６を熱圧着により積層形成して、電解質膜−電極接合体２０を作製する（図３（ｅ））。そして、この各触媒層３，３’とガス拡散層６からなる各電極Ｅの周囲を囲むように枠状のガスケット７を設置し、最後にセパレータ８を、ガス流路８１がガス拡散層６と対向するように、ガス拡散層６及びガスケット７上に配置して、ガス拡散層６とセパレータ８とが電気的に接続するようにセパレータ８で電解質膜−電極接合体２０を挟持することによって、固体高分子形燃料電池３０が完成する（図３（ｆ））。
【００３２】
なお、上記電解質膜５の材質としては、例えば、基材上に水素イオン伝導性高分子電解質を含有する溶液を塗工し、乾燥することにより形成される。水素イオン伝導性高分子電解質としては、例えば、パーフルオロスルホン酸系のフッ素イオン交換樹脂、より具体的には、炭化水素系イオン交換膜のＣ−Ｈ結合をフッ素で置換したパーフルオロカーボンスルホン酸系ポリマー（ＰＦＳ系ポリマー）等が挙げられる。電気陰性度の高いフッ素原子を導入することで、化学的に非常に安定し、スルホン酸基の解離度が高く、高いイオン伝導性が実現できる。このような水素イオン伝導性高分子電解質の具体例としては、デュポン社製の「Ｎａｆｉｏｎ」（登録商標）、旭硝子（株）製の「Ｆｌｅｍｉｏｎ」（登録商標）、旭化成（株）製の「Ａｃｉｐｌｅｘ」（登録商標）、ゴア（Ｇｏｒｅ）社製の「Ｇｏｒｅ  Ｓｅｌｅｃｔ」（登録商標）等が挙げられる。水素イオン伝導性高分子電解質含有溶液中に含まれる水素イオン伝導性高分子電解質の濃度は、通常５〜６０重量％程度、好ましくは２０〜４０重量％程度である。なお、電解質膜５の膜厚は通常２０〜２５０μｍ程度、好ましくは２０〜８０μｍ程度である。
【００３３】
また、ガス拡散層６の材質としては、公知であり、燃料極、空気極を構成する各種のガス拡散層を使用でき、燃料である燃料ガス及び酸化剤ガスを効率よく触媒層３、３’に供給するため、多孔質の導電性基材からなっている。多孔質の導電性基材としては、例えば、カーボンペーパーやカーボンクロス等が挙げられる。
【００３４】
ガスケット７の材質としては、熱プレスに耐えうる強度を保ち、かつ、外部に燃料及び酸化剤を漏出しない程度のガスバリア性を有しているものを使用することができ、例えば、ポリエチレンテレフタレートシートやテフロン（登録商標）シート、シリコンゴムシート等を例示することができる。
【００３５】
セパレータ８の材質としては、公知であり、燃料電池内の環境においても安定な導電性板であればよく、一般的には、カーボン板にガス流路８１を形成したものが用いられる。また、セパレータ８をステンレス等の金属により構成し、金属の表面にクロム、白金族金属又はその酸化物、導電性ポリマーなどの導電性材料からなる被膜を形成したものや、同様にセパレータを金属によって構成し、該金属の表面に銀、白金族の複合酸化物、窒化クロム等の材料によるメッキ処理を施したもの等も使用可能である。
【００３６】
以上、本実施形態によれば、基材２を剥離する際は突起部４から剥離し始めるため、仮に剥離不良が発生してもその発生場所は突起部４のみに抑えることができ、突起部４以外の部分の触媒層３は正常に電解質膜５に転写することができる。触媒層３は突起部４を除いた部分で十分に電池性能を確保できるように設計されているため、仮に剥離不良が発生しても良品として取り扱うことができ、その結果、歩留まりを向上させることができる。また、アノード触媒層３とカソード触媒層３’とは、突起部４，４’が形成されている位置が異なっているため、アノード触媒層３とカソード触媒層３’とを目視にて識別することが可能であり、ひいては電解質膜−電極接合体組立時の組み合わせの間違いを防ぐことができる。
【００３７】
以上、本発明の実施形態について説明したが、本発明はこれらに限定されるものではなく、本発明の趣旨を逸脱しない限りにおいて種々の変更が可能である。例えば、上記実施形態では突起部４は各触媒層転写シート１につき一つしか形成されていないが、突起部４を複数形成することもできる。この場合は、図４に示すように、突起部４と対向する位置に対向突起部４１を形成することが好ましい。これにより、基材２の剥離し始めの部分を突起部４とし、剥離し終える部分を対向突起部４１とすることで、剥離不良の発生の多い箇所である部分に突起部４及び対向突起部４１を形成して剥離不良を低減することができる。
【００３８】
また、上記実施形態では、突起部４は平面視矩形状に形成されているが、例えば、この突起部４を平面視円形状や、図５に示すような三角形などの先細りの形状としてもよい。突起部４を先細りの形状とすることによって、より剥離しやすくなる。
【００３９】
また、上記実施形態では、電解質膜５に触媒層３を転写形成してからガス拡散層６を触媒層３上に形成しているが、図６に示すように、ガス拡散層６上に触媒層転写シート１を触媒層３がガス拡散層６を向くように配置し（図６（ａ））、ガス拡散層６上に触媒層３を転写形成して突起部４から基材２を剥離し（図（ｂ））、電極Eを形成してから（図６（ｃ））、この電極Ｅを電解質膜５に接合させてもよい（図６（ｄ））。なお、電解質膜５の下面にも同様の方法で電極Ｅを形成する。その後は上記実施形態と同様の方法でガスケットやセパレータを設置して固体高分子形燃料電池を完成させる。
【図面の簡単な説明】
【００４０】
【図１】本発明に係る触媒層転写シートの実施形態を示す正面図である。
【図２】本発明に係る触媒層転写シートの実施形態を示す平面図である。
【図３】本発明に係る固体高分子形燃料電池の製造方法を示す説明図である。
【図４】本発明に係る触媒層転写シートの別の実施形態を示す平面図である。
【図５】本発明に係る触媒層転写シートの別の実施形態を示す平面図である。
【図６】本発明に係る固体高分子形燃料電池の別の製造方法を示す説明図である。
【符号の説明】
【００４１】
１  触媒層転写シート
２  基材
３  触媒層
４  突起部
４１  対向突起部
５  電解質膜
６  ガス拡散層
７  ガスケット
８  セパレータ
１０  電解質膜−触媒層接合体
２０  電解質膜−電極接合体
３０  固体高分子形燃料電池
【図１】
0005239434.tif 000002
【図２】
0005239434.tif 000003
【図３】
0005239434.tif 000004
【図４】
0005239434.tif 000005
【図５】
0005239434.tif 000006
【図６】
0005239434.tif 000007